【手続補正書】
【提出日】平成24年9月6日(2012.9.6)
【手続補正１】
【補正対象書類名】明細書
【補正対象項目名】０１３１
【補正方法】変更
【補正の内容】
【０１３１】
すなわち、本発明の主な目的は、以下の項目（１）〜（４１）に報告するものである。
（１）コモノマー分布分析において多峰性であり、
（ｉ）第１のポリマー成分として、＜５のＭＷＤ、＞６０％のＣＤＢＩ、及びＩＳＯ−１１３３：２００５にしたがって測定して１０〜１００ｇ／１０分の高負荷メルトインデックス（＠２１．６ｋｇ、１９０℃）を有するエチレンと少なくとも１種類のＣ３〜Ｃ２０−α−オレフィンコモノマーとのコポリマー７０重量％〜９５重量％；
（ｉｉ）第２のポリマー成分として、＞１０のＭＷＤ、＞８０％のＣＤＢＩ、及びＩＳＯ−１１３３：２００５にしたがって測定して０．２〜２０ｇ／１０分の高負荷メルトインデックス（＠２１．６ｋｇ、１９０℃）を有する実質的にホモポリマーのポリエチレン５〜３０重量％；
を含むポリエチレン。
（２）ポリエチレンが、０．９０〜０．９３５ｇ／ｃｍ３の密度を有し、及び／又は５０，０００〜５００，０００ｇ／モルの重量平均分子量Ｍｗ及び／又は＞１．５のＭｚ／Ｍｗを有し、好ましくは、α−オレフィンが、１−アルケン及び非共役１−アルカジエンからなる群から選択され、好ましくは１−アルケンである、（１）に記載のポリエチレン。
（３）ポリエチレンがCRYSTAFによって分析して高温ピーク重量フラクション（％ＨＴ）及び低温ピーク重量フラクション（％ＬＴ）を含み、％ＨＴフラクションが第２のポリマー成分に実質的に対応し及び／又は実質的にこれを構成し、％ＬＴフラクションが第１のポリマー成分に実質的に対応し及び／又は実質的にこれを構成する、（１）に記載のポリエチレン。
（４）第１のポリマー成分がＩＳＯ−１１３３：２００５にしたがって測定して２０〜６０ｇ／１０分の高負荷メルトインデックス（＠２１．６ｋｇ、１９０℃）を有する、（１）に記載のポリエチレン。
（５）第１のポリマー成分が２〜４のＭＷＤを有する、（１）に記載のポリエチレン。
（６）第１のポリマー成分が＞７０％、好ましくは＞８０％のＣＤＢＩを有する、（１）に記載のポリエチレン。
（７）第１のポリマー成分が０．８９０〜０．９３０ｇ／ｃｍ３の密度を有する、（１）に記載のポリエチレン。
（８）第２のポリマー成分がＩＳＯ−１１３３：２００５にしたがって測定して１〜１０ｇ／１０分の高負荷メルトインデックス（＠２１．６ｋｇ、１９０℃）を有する、（１）に記載のポリエチレン。
（９）第２のポリマー成分が＞９０％のＣＤＢＩを有する、（１）に記載のポリエチレン。
（１０）第２のポリマー成分が少なくとも０．９４０ｇ／ｃｍ３又はそれ以上、好ましくは０．９４５ｇ／ｃｍ３〜０．９７０ｇ／ｃｍ３の密度を有する、（１）に記載のポリエチレン。
（１１）ポリエチレンが２５μｍのブローンフィルムについてＡＳＴＭ−Ｄ１７０９：２００５方法Ａによって測定して少なくとも１２００ｇ、好ましくは少なくとも１６００ｇのダートドロップ衝撃値を有する、（１）に記載のポリエチレン。
（１２）第１のポリマー成分及び／又は％ＬＴフラクションがメタロセン触媒によって製造されている、（３）に記載のポリエチレン。
（１３）重合反応を単一の反応器、好ましくは単一の気相反応器内で混合触媒系を用いて行うことによって得られる、（１）〜（１２）のいずれかに記載のポリエチレン。
（１４）＜２．５の混合品質を有する粉末であり、及び／又は共通の担体材料上に固定化されている混合触媒系によって得られ、好ましくは粉末はポリエチレンの熱及び／又は貯蔵安定性を向上させるために塩化物を含まない、（１３）に記載のポリエチレン。
（１５）共通の担体が粒状担体材料であり、少なくとも２種類の触媒が担体材料の単一の細粒上で混合されている、（１４）に記載のポリエチレン。
（１６）％ＨＴフラクションがＤＳＣにおいて識別され、ＤＳＣにおいて１２０〜１２４．５℃の結晶融点においてピークに達する、（３）〜（１５）のいずれかに記載のポリエチレン。
（１７）％ＬＴフラクションがＤＳＣにおいて１０１〜１０７℃の結晶融点においてピークに達し、より好ましくはポリエチレンがＤＳＣ分析において二峰性分布を示す、（３）〜（１６）のいずれかに記載のポリエチレン。
（１８）ポリエチレンがＧＰＣによって測定して実質的に単峰性の分子量分布曲線を有する、（１）〜（１７）のいずれかに記載のポリエチレン。
（１９）ポリエチレンが全メチル基含量に基づいて１０００炭素原子あたり０．０１〜２０のＣＨ３の分岐を有する、（１）〜（１８）のいずれかに記載のポリエチレン。
（２０）重合反応を、２種類の遷移金属コンプレックス触媒を含む混合触媒系を用いて行い、好ましくは２種類の遷移金属コンプレックス触媒が共通の担体材料上に固定化されている、（１３）〜（１５）のいずれかに記載のポリエチレン。
（２１）第１の触媒がメタロセン触媒である、（２０）に記載のポリエチレン。
（２２）（１）〜（２１）のいずれかに記載のポリエチレンを含むポリマーブレンド。
（２３）ブレンドが、（１）〜（１２１）のいずれかに記載のポリエチレンである第１のポリマー２０重量％〜９９重量％、及び第１のポリエチレンとは異なる第１のポリマー１〜８０重量％を含み、ここで重量％はブレンドの全質量を基準とするものである、（２２）に記載のブレンド。
（２４）重合反応を、単一の反応器内において少なくとも２種類の遷移金属コンプレックス触媒を含む触媒系を用いて行う、（１）に記載のポリエチレンを製造するための重合方法。
（２５）触媒系がチーグラー触媒を含まず、及び／又は第１の触媒（Ａ）がポリエチレンの第１のポリマー成分である第１の生成物フラクションを与えるシングルサイト触媒である、（２４）に記載の重合方法。
（２６）第１の触媒が、ポリエチレンの第１のポリマー成分である第１の生成物フラクションを与えるメタロセン触媒（Ａ）である、（２４）又は（２５）に記載の重合方法。
（２７）第２の触媒（Ｂ）が非メタロセンの遷移金属コンプレックス触媒であり、第２の触媒が第２の生成物フラクションを与え、第２の生成物フラクションがポリエチレンの第２のポリマー成分である、（２４）に記載の重合方法。
（２８）第２の触媒（Ｂ）が少なくとも２つのアリール基を有する三座リガンドを有する鉄コンプレックス触媒成分（Ｂ１）である、（２７）に記載の重合方法。
（２９）２つのアリール基のそれぞれがオルト位にハロゲン及び／又はアルキル置換基を有する、（２８）に記載の重合方法。
（３０）フィルム、繊維、又は成形品を製造するための、（１）〜（２１）のいずれかに記載のポリエチレン或いは（２２）又は（２３）に記載のブレンドの使用。
（３１）更にポリマー加工添加剤を実質的に含まないフィルム又は成形品を製造するための、（３０）に記載の使用。
（３２）ポリマー加工添加剤を含まないか又は実質的に含まない（１）に記載のポリエチレン組成物又は（２２）に記載のポリエチレンブレンドを、かかる加工添加剤を連続的に存在させないで押出す工程を含む、ポリマー加工添加剤を実質的に含まないフィルム、繊維、又は成形品、好ましくはブローンフィルム又はブロー成形品を製造する方法。
（３３）フィルム又は成形品が、その表面上にメルトフラクチャー又は鮫肌状の凹凸を有しないか又は実質的に有しないか、及び／又はゲルを含まず、これによりポリエチレンのポリマー成分の安定な混合が示される、（３２）に記載の方法。
（３４）ポリエチレンを≧４０ｋｇ／時の加工速度で押出す、（３２）に記載の方法。
（３５）（１）〜（２１）のいずれかに記載のポリエチレン或いは（２２）又は（２３）に記載のブレンドから製造される、フィルム、繊維、又は成形品、好ましくはブローンフィルム又はブロー成形品。
（３６）（１）〜（２１）のいずれかに記載のポリエチレン又は（２２）又は（２３）に記載のブレンドから製造される＞１２００ｇのＤＤＩを有するフィルム、好ましくはブローンフィルム。
（３７）フィルムがポリマー加工添加剤を含まないか又は実質的に含まない、（３６）又は（３７）に記載のフィルム。
（３８）フィルムがその表面上に鮫肌状の凹凸を有しないか又は実質的に有さず、及び／又はゲルを含まない、（３６）又は（３７）に記載のフィルム。
（３９）フィルムが＜１５％の曇り価及び／又は６０℃において＞６０％の光沢値を有する、（３６）〜（３８）（３２）のいずれかに記載のフィルム。
（４０）フィルムが＜１．５０のＤＩＮ−５３３７５：１９９８にしたがう摩擦係数値を有する、（３６）〜（２９）のいずれかに記載のフィルム。
（４１）フィルムが＜５０μｍのフィルム厚さを有し、好ましくは１０〜３０μｍの厚さを有する、（３６）〜（４０）のいずれかに記載のフィルム。
以下の実施例によって、本発明の範囲を限定することなく本発明を説明する。
【手続補正２】
【補正対象書類名】特許請求の範囲
【補正対象項目名】全文
【補正方法】変更
【補正の内容】
【特許請求の範囲】
【請求項１】
コモノマー分布分析において多峰性であり、
（ｉ）第１のポリマー成分として、＜５のＭＷＤ、＞６０％のＣＤＢＩ、及びＩＳＯ−１１３３：２００５にしたがって測定して１０〜１００ｇ／１０分の高負荷メルトインデックス（＠２１．６ｋｇ、１９０℃）を有するエチレンと少なくとも１種類のＣ３〜Ｃ２０−α−オレフィンコモノマーとのコポリマー７０重量％〜９５重量％；
（ｉｉ）第２のポリマー成分として、＞１０のＭＷＤ、＞８０％のＣＤＢＩ、及びＩＳＯ−１１３３：２００５にしたがって測定して０．２〜２０ｇ／１０分の高負荷メルトインデックス（＠２１．６ｋｇ、１９０℃）を有する実質的にホモポリマーのポリエチレン５〜３０重量％；
を含むポリエチレン。
【請求項２】
ポリエチレンが、０．９０〜０．９３５ｇ／ｃｍ３の密度を有し、及び／又は５０，０００〜５００，０００ｇ／モルの重量平均分子量Ｍｗ及び／又は＞１．５のＭｚ／Ｍｗを有し、好ましくは、α−オレフィンが、１−アルケン及び非共役１−アルカジエンからなる群から選択され、好ましくは１−アルケンである、請求項１に記載のポリエチレン。
【請求項３】
ポリエチレンがCRYSTAFによって分析して高温ピーク重量フラクション（％ＨＴ）及び低温ピーク重量フラクション（％ＬＴ）を含み、％ＨＴフラクションが第２のポリマー成分に実質的に対応し及び／又は実質的にこれを構成し、％ＬＴフラクションが第１のポリマー成分に実質的に対応し及び／又は実質的にこれを構成する、請求項１又は２に記載のポリエチレン。
【請求項４】
第１のポリマー成分がＩＳＯ−１１３３：２００５にしたがって測定して２０〜６０ｇ／１０分の高負荷メルトインデックス（＠２１．６ｋｇ、１９０℃）を有する、請求項１〜３のいずれかに記載のポリエチレン。
【請求項５】
第２のポリマー成分がＩＳＯ−１１３３：２００５にしたがって測定して１〜１０ｇ／１０分の高負荷メルトインデックス（＠２１．６ｋｇ、１９０℃）を有する、請求項１〜４のいずれかに記載のポリエチレン。
【請求項６】
％ＨＴフラクションがＤＳＣにおいて識別され、ＤＳＣにおいて１２０〜１２４．５℃の結晶融点においてピークに達する、請求項３〜５のいずれかに記載のポリエチレン。
【請求項７】
％ＬＴフラクションがＤＳＣにおいて１０１〜１０７℃の結晶融点においてピークに達し、より好ましくはポリエチレンがＤＳＣ分析において二峰性分布を示す、請求項３〜６のいずれかに記載のポリエチレン。
【請求項８】
ポリエチレンがＧＰＣによって測定して実質的に単峰性の分子量分布曲線を有する、請求項１〜７のいずれかに記載のポリエチレン。
【請求項９】
重合反応を、単一の反応器内において少なくとも２種類の遷移金属コンプレックス触媒を含む触媒系を用いて行う、請求項１〜８のいずれか１項に記載のポリエチレンを製造するための重合方法。
【請求項１０】
触媒系がチーグラー触媒を含まず、及び／又は第１の触媒（Ａ）がポリエチレンの第１のポリマー成分である第１の生成物フラクションを与えるシングルサイト触媒である、請求項９に記載の重合方法。
【請求項１１】
第２の触媒（Ｂ）が非メタロセンの遷移金属コンプレックス触媒であり、第２の触媒が第２の生成物フラクションを与え、第２の生成物フラクションがポリエチレンの第２のポリマー成分である、請求項９に記載の重合方法。
【請求項１２】
請求項１〜８のいずれかに記載のポリエチレンから製造される、フィルム、繊維、又は成形品、好ましくはブローンフィルム又はブロー成形品。
【請求項１３】
フィルムがポリマー加工添加剤を含まないか又は実質的に含まない、請求項１２に記載のフィルム。